(57)【要約】  巻回方向においてバネ軸線の回りに湾曲された長手軸線を有するワイヤで作成された複合バネ、及び、該バネを作成する方法であり、前記ワイヤは、コアと、該コアの回りに巻回された複数のファイバ層とを備え、前記バネ軸線に対する、前記ファイバ層の各々の角度的位置は、前記バネ軸線の回りにおける前記ワイヤの前記巻回方向に依存して、前記コアの丈に沿い選択されることで、前記バネの高固有振動数、座屈に対する抵抗、及び、バネに対する圧縮荷重の付与により誘起された引張及び圧縮の応力成分に対する抵抗、の内の少なくとも一つを調節する。 【選択図】図１
2020532697.tif 000002
【特許請求の範囲】
【請求項１】
巻回方向においてバネ軸線の回りに湾曲された長手軸線を有するワイヤで作成された複合バネにおいて、
前記ワイヤは、コアと、前記コアの回りに巻回された複数のファイバ層とを備え、
前記バネ軸線に対する、前記ファイバ層の各々の角度的位置は、前記バネ軸線の回りにおける前記ワイヤの前記巻回方向に依存して、前記コアの丈に沿い選択されることで、前記バネの高固有振動数、座屈に対する抵抗、及び、バネに対する圧縮荷重の付与により誘起された引張及び圧縮の応力成分に対する抵抗、の内の少なくとも一つを調節する、複合バネ。
【請求項２】
最外側ファイバ層は、前記バネ軸線の回りにおいて前記ワイヤが左巻き方向である場合にはワイヤ軸線に対して＋３５°〜＋５５°の範囲内の角度にて、且つ、前記バネ軸線の回りにおいて前記ワイヤが右巻き方向である場合にはワイヤ軸線に対して−３５°〜−５５°の範囲内の角度にて配向される、請求項１に記載の複合バネ。
【請求項３】
前記バネ軸線の回りにおいて前記ワイヤが左巻き方向である請求項１に記載の複合バネであって、
前記複合バネは、
前記ワイヤ軸線に対して＋３５°〜＋５５°の範囲内の角度にて配向された最外側ファイバ層と、
前記ワイヤ軸線に対して、ｉ）０°〜約１５°の範囲内の角度、ｉｉ）＋７５°〜＋９０°の範囲内の角度、ｉｉｉ）０°〜約−１５°の範囲内の角度、及び、ｉＶ）−７５°〜約−９０°の範囲内の角度、の内の少なくとも一つにて配向された少なくとも一つの最内側層と、
前記ワイヤ軸線に対して、ｉ）＋３５°と＋５５°との間、及び、ｉｉ）−３５°と−５５°との間で選択された範囲内の角度にて配向された少なくとも一つの中間層とを備える、複合バネ。
【請求項４】
前記バネ軸線の回りにおいて前記ワイヤが右巻き方向である請求項１に記載の複合バネであって、
前記複合バネは、
前記ワイヤ軸線に対して−３５°〜−５５°の範囲内の角度にて配向された最外側ファイバ層と、
前記ワイヤ軸線に対して、ｉ）０°〜約＋１５°の範囲内の角度、ｉｉ）＋７５°〜＋９０°の範囲内の角度、ｉｉｉ）０°〜約−１５°の範囲内の角度、及び、ｉＶ）−７５°〜約−９０°の範囲内の角度、の内の少なくとも一つにて配向された少なくとも一つの最内側層と、
前記ワイヤ軸線に対して、ｉ）＋３５°と＋５５°との間、及び、ｉｉ）−３５°と−５５°との間で選択された範囲内の角度にて配向された少なくとも一つの中間層とを備える、複合バネ。
【請求項５】
前記コアは、ｉ）非軸対称的な幾何学形状、及び、ｉｉ）軸対称的な幾何学形状の一方を有する、請求項１に記載の複合バネ。
【請求項６】
前記コアは、その丈の少なくとも一部分に沿い、円形、多角形、凸形及び卵形の断面の内の少なくとも一つを備える、請求項１に記載の複合バネ。
【請求項７】
前記ワイヤは、その丈の少なくとも一部分に沿い、円形、多角形、凸形及び卵形の断面の内の少なくとも一つを備える、請求項１に記載の複合バネ。
【請求項８】
前記ワイヤは、先細化端部、大径化端部、研削端部、無研削端部、多角形断面形状化端部、重ね型成形端部の内の少なくとも一つを備える請求項１に記載の複合バネ。
【請求項９】
前記ワイヤは、一定ピッチ、可変ピッチ、円筒形状、円錐形状、樽形状、砂時計形状、開放端部バネ、及び、閉塞端部バネの内の少なくとも一つであるバネ巻線へと巻回される、請求項１に記載の複合バネ。
【請求項１０】
前記コアは中空管材である、請求項１に記載の複合バネ。
【請求項１１】
前記コアは中空管材であり、前記バネは、前記中空管材を貫通して延在する少なくとも一本の熱的又は電気的な導通要素を備える、請求項１に記載の複合バネ。
【請求項１２】
前記コアは中空であり、前記コアは機能要素を収容する、請求項１に記載の複合バネ。
【請求項１３】
前記ワイヤは、少なくとも一本の熱的又は電気的な導通要素を備える、請求項１に記載の複合バネ。
【請求項１４】
前記ワイヤは外側包被体を備える、請求項１に記載の複合バネ。
【請求項１５】
前記ワイヤは外側包被体を備え、前記外側包被体は、ｉ）保護包被体、ｉｉ）仕上げ包被体、及び、ｉｉｉ）透明包被体の内の少なくとも一つである、請求項１に記載の複合バネ。
【請求項１６】
前記ファイバ層の内の少なくとも一つは、ｉ）粗面、及び、ｉｉ）着色樹脂の一方を備える、請求項１に記載の複合バネ。
【請求項１７】
ｉ）前記コアは非軸対称的な断面を有する、ｉｉ）各ファイバ層は前記コアの回りで非軸対称的な載置形態を有する、ｉｉｉ）前記コアの丈に沿い変化するファイバ／樹脂の比率、及び、ｉＶ）前記コアは、前記ワイヤの内側面に向けて偏向される、の内の少なくとも一つの結果として、前記ワイヤ軸線に対する各ファイバの非軸対称的な載置形態を有する、請求項１に記載の複合バネ。
【請求項１８】
前記コアは、その丈に沿い一定の断面を有し、且つ、ｉ）ファイバ層の数、及び、ｉｉ）ファイバ／樹脂の比率の少なくとも一方は、前記ワイヤの丈に沿い選択的に変化せしめられる、請求項１に記載の複合バネ。
【請求項１９】
前記コアは、その丈に沿い変化する断面を有し、且つ、ｉ）ファイバ層の数、及び、ｉｉ）ファイバ／樹脂の比率の少なくとも一方は、前記ワイヤの丈に沿い選択的に変化せしめられる、請求項１に記載の複合バネ。
【請求項２０】
コアと、少なくとも２つのファイバ層とを備える複合的な未硬化プリフォームを作製する段階と、
前記未硬化プリフォームを選択的に形状化してバネにする段階と、
硬化させる段階とを備える、複合バネを作製する方法。
【請求項２１】
前記方法は、
ｉ）非軸対称的な断面のコアを選択する段階、ｉｉ）前記コアの回りにおける各ファイバ層の非軸対称的な載置形態を選択する段階、ｉｉｉ）ファイバ／樹脂の比率を選択する段階、及び、ｉＶ）前記未硬化プリフォームの前記コアの横方向変位を引き起こす段階、の内の少なくとも一つの段階を備える、請求項２０に記載の方法。
【請求項２２】
前記方法は、
ｉ）各ファイバ層を前記プリフォームの丈に沿い選択的に位置決めする段階、ｉｉ）前記プリフォームの丈に沿いファイバ／樹脂の比率を変化させる段階、及び、ｉｉｉ）自身の丈に沿い変化する断面を有するコアを選択する段階、の内の少なくとも一つの段階を備える、請求項２０に記載の方法。
【請求項２３】
前記未硬化プリフォームを形状化してバネにする前記段階は、一定ピッチ、可変ピッチ、円筒形状、円錐形状、樽形状、砂時計形状、開放端部バネ、及び、閉塞端部バネの内の少なくとも一つを以て、前記プリフォームをバネ軸線の回りで巻回方向に巻回する段階を備える、請求項２０に記載の方法。
【請求項２４】
前記方法は、
前記プリフォームの軸線に対し、最内側層を、ｉ）＋７５°と＋９０°との間、及び、ｉｉ）−７５°と−９０°との間で選択された範囲内の角度にて配向させることにより、前記バネの高固有振動数を調節する段階を備える、請求項２０に記載の方法。
【請求項２５】
前記方法は、
前記プリフォームの軸線に対し、最内側層を、ｉ）０°と＋１５°との間、及び、ｉｉ）０°と−１５°との間で選択された範囲内の角度にて配向させることにより、前記バネの座屈に対する抵抗を調節する段階を備える、請求項２０に記載の方法。
【請求項２６】
前記方法は、
前記プリフォームの軸線に対し、中間層を、ｉ）＋３５°と＋５５°との間、及び、ｉｉ）−３５°と−５５°との間で選択された範囲内の角度にて配向させる段階を備える、請求項２０に記載の方法。
【請求項２７】
前記方法は、
前記プリフォームの軸線に対し、最外側層を、−３５°〜−５５°の範囲内の角度にて配向させる段階と、
前記プリフォームを形状化して、バネ軸線の回りに右巻き方向を有するバネにする段階とを備える、請求項２０に記載の方法。
【請求項２８】
前記方法は、
前記プリフォームの軸線に対し、最外側層を、＋３５°〜＋５５°の範囲内の角度にて配向させる段階と、
前記プリフォームを形状化して、バネ軸線の回りに左巻き方向を有するバネにする段階とを備える、請求項２０に記載の方法。
【発明の詳細な説明】
【技術分野】
【０００１】
本発明は、コイルバネに関する。更に詳細には、本発明は、複合コイルバネ（composite coil spring）、及び、それを作製する方法に関する。
【背景技術】
【０００２】
バネは典型的に、エネルギを蓄積すると共に、次続的に放出することで、接触する表面同士の間において、衝撃を吸収し、又は、力を維持すべく使用される。それらは、付与荷重下で変形すると共に、荷重解除されたときにはそれらの本来の長さに復帰する。圧縮に抗すべく設計された圧縮コイルバネ、引伸ばしに抗すべく設計された引張／伸張コイルバネ、捻り作用に抗すべく設計されたトーション・コイルバネ、一般的には車輪自動車における懸架装置に対して使用される板バネ、円錐状のスパイラル・バネ、皿バネなどの、広範囲なバネが在る。
【０００３】
自動車産業において使用されるとき、バネは一般的に、鋼鉄で作成されると共に、目標とする機械的な応力及び疲労の特性を満足すべく設計される。労力は、バネの材料、使用ワイヤ及び／又はバネの幾何学形状、製造方法などを選択することにより、疲労もしくは最大荷重に対する抵抗を増大させながら、バネの重量を減少することに向けられている。
【０００４】
最近、自動車産業においては、たとえば板バネ及び駆動軸に関し、複合材料が次第に使用されている。
【発明の概要】
【発明が解決しようとする課題】
【０００５】
当業界においては依然として、コイルバネ、及び、それを作製する方法に対する要望が在る。
【課題を解決するための手段】
【０００６】
更に詳細には、本開示内容に依れば、
巻回方向においてバネ軸線の回りに湾曲された長手軸線を有するワイヤで作成された複合バネであって、
前記ワイヤは、コアと、該コアの回りに巻回された複数のファイバ層とを備え、
前記バネ軸線に対する、前記ファイバ層の各々の角度的位置は、前記バネ軸線の回りにおける前記ワイヤの前記巻回方向に依存して、前記コアの丈に沿い選択されることで、前記バネの高固有振動数、座屈に対する抵抗、及び、バネに対する圧縮荷重の付与により誘起された引張及び圧縮の応力成分に対する抵抗、の内の少なくとも一つを調節する、複合バネが提供される。
【０００７】
更に、
コアと、少なくとも２つのファイバ層とを備える複合的な未硬化プリフォームを作製する段階と、
前記未硬化プリフォームを選択的に形状化してバネにする段階と、
硬化させる段階と、
を備える、複合バネを作製する方法が提供される。
【０００８】
本開示内容の他の目的、利点及び特徴は、添付図面を参照して例示的にのみ与えられる本開示内容の特定実施例に関する以下の非限定的な説明を読破すれば更に明らかとなろう。
【図面の簡単な説明】
【０００９】
【図１】図１は、右巻き方向を有する圧縮コイルバネの概略図である。
【図２】図２は、左巻き方向を有する圧縮コイルバネの概略図である。
【図３】図３は、右巻き方向及び左巻き方向を有する同様のコイルバネ間の対掌性を示す図である。
【図４Ａ】図４Ａは、左巻き方向を有する圧縮コイルバネの圧縮荷重下における概略図である。
【図４Ｂ】図４Ｂは、右巻き方向を有する圧縮コイルバネの圧縮荷重下における概略図である。
【図４Ｃ】図４Ｃは、図４Ａの詳細である。
【図４Ｄ】図４Ｄは、図４Ｂの詳細である。
【図５】図５は、ワイヤにおける捩りモーメント及び直接剪断の概略図である。
【図６Ａ】図６Ａは、左巻き方向を有する圧縮コイルバネにおける該コイルバネの内側面に対する圧縮荷重の作用の概略図である。
【図６Ｂ】図６Ｂは、左巻き方向を有する圧縮コイルバネにおける該コイルバネの外側面に対する圧縮荷重の作用の概略図である。
【図６Ｃ】図６Ｃは、右巻き方向を有する圧縮コイルバネにおける該コイルバネの内側面に対する圧縮荷重の作用の概略図である。
【図６Ｄ】図６Ｄは、右巻き方向を有する圧縮コイルバネにおける該コイルバネの外側面に対する圧縮荷重の作用の概略図である。
【図７】図７は、本開示内容の態様の実施例に係るバネのプリフォームの各ファイバの角度的位置を示す図である。
【図８】図８は、右巻き方向を有する閉端式の圧縮コイルバネの概略図である。
【図９Ａ】図９Ａは、本開示内容の態様の実施例に係る、Ａ−Ａ線に沿う図８の断面図である。
【図９Ｂ】図９Ｂは、本開示内容の態様の別実施例に係る、Ａ−Ａ線に沿う図８の断面図である。
【図１０Ａ】図１０Ａは、本開示内容の態様の実施例に係る左巻き圧縮コイルバネを示す図である。
【図１０Ｂ】図１０Ｂは、本開示内容の態様の実施例に係る右巻き圧縮コイルバネを示す図である。
【図１０Ｃ】図１０Ｃは、図１０Ａのコイルバネのワイヤの詳細である。
【図１０Ｄ】図１０Ｄは、図１０Ｂのコイルバネのワイヤの詳細である。
【図１１】図１１は、本開示内容の態様の実施例に係る、先細化された終端部を備えた右巻き方向を有する圧縮コイルバネの概略図である。
【図１２Ａ】図１２Ａは、本開示内容の態様の実施例に係る卵形プリフォームの断面図である。
【図１２Ｂ】図１２Ｂは、本開示内容の態様の実施例に係る角柱形プリフォームの断面図である。
【図１２Ｃ】図１２Ｃは、本開示内容の態様の実施例に係るポテト状プリフォームの断面図である。
【図１３】図１３は、本開示内容の態様の実施例に係る圧縮コイルバネのワイヤの概略図である。
【図１４Ａ】図１４Ａは、本開示内容の態様の実施例に係る直線状の未硬化プリフォームの概略図である。
【図１４Ｂ】図１４Ｂは、本開示内容の態様の実施例に係る非直線状の未硬化プリフォームの概略図である。
【図１５】図１５は、本開示内容の態様の実施例に係る可変ピッチの円筒状コイルバネを示す図である。
【図１６】図１６は、本開示内容の態様の実施例に係る円錐状コイルバネを示す図である。
【図１７】図１７は、本開示内容の態様の実施例に係る樽形状コイルバネを示す図である。
【図１８】図１８は、本開示内容の態様の実施例に係る砂時計形状コイルバネを示す図である。
【図１９】図１９は、本開示内容の態様の実施例に係る研削端部を有するコイルバネを示す図である。
【図２０Ａ】図２０Ａは、本開示内容の態様の実施例に係るプリフォームの部分図である。
【図２０Ｂ】図２０Ｂは、本開示内容の態様の実施例に係る、図２０Ａのプリフォームから作成されたバネを示す図である。
【図２１】図２１は、本開示内容の態様の実施例に係る多角形状の端部断面を有するコイルバネを示す図である。
【図２２】図２２は、本開示内容の態様の実施例に係る方法における段階を示す図である。
【図２３】図２３は、本開示内容の態様の実施例に係る、平均バネ直径ΦＤ１よりも大きいバネ直径ΦＤ２の最終巻線を備える砂時計形状バネを示す図である。
【図２４】図２４は、本開示内容の態様の実施例に係る、プレート幾何形状物の端部巻線を有する円筒状コイルバネを示す図である。
【図２５】図２５は、図２４に示されたプレート幾何形状物を作成する方法の段階を示す図である。
【発明を実施するための形態】
【００１０】
本発明は、以下の非限定的な例により更なる詳細にて例証される。
【００１１】
コイルバネは典型的に、軸線（Ｘ）の回りで巻回することにより長手軸線（Ｘ）のコイルへと形状化される長手軸線（Ｙ）を有するワイヤを備える。
【００１２】
図１は、軸線（Ｘ）の回りで反時計方向に湾曲されて右巻き方向を有する圧縮コイルバネ１０とされた長手軸線（Ｙ）のワイヤ１２を示している。
【００１３】
図２は、軸線（Ｘ）の回りで時計方向に湾曲されて左巻き方向を有する圧縮コイルバネ１４とされたワイヤ１２を示している。
【００１４】
図３に示された如く、軸線（Ｘ）の回りにおけるワイヤ１２の同一数の回旋、同一のバネ平均直径（ΦＤ）、同一のワイヤ断面直径（Φｄ）、及び、同一のバネ自由高さ（ｈ）を有するバネ１０及び１４は、対掌性の物体であり、それらは、平面（Ｏ）に対するそれらの鏡像から区別可能であると共に、それらは、それらの異なる巻回方向の故に、その上に重畳され得ない。
【００１５】
図４は、夫々の軸線（Ｘ）に沿う同一の圧縮荷重Ｐの付与下におけるバネ１０（図４Ｂ）及び１４（図４Ａ）を示している。各バネの表面にては、各バネに対して付与された圧縮荷重Ｐから帰着する変形及び付随応力に追随する平行六面体の各要素１４０、１４１及び１００、１０１が指摘される。図４Ｃ及び図４Ｄにおいて最適に見られる如く、バネ１０のワイヤ１２の表面上の要素１０１、及び、バネ１４のワイヤ１２の表面上の要素１４１は、夫々、軸線（Ｘ）に接近して、すなわち、バネ１０及び１４の内側面上に位置される一方、バネ１０のワイヤ１２の表面上の要素１００、及び、バネ１４のワイヤ１２の表面上の要素１４０は、夫々、軸線（Ｘ）から離間して、すなわち、バネ１０及び１４の外側面上に位置される。
【００１６】
図６は、圧縮バネ１０及び１４に対する荷重Ｐの付与に依る図４の要素１４０、１４１及び１００、１０１の変形を示している。付与された荷重Ｐは、ワイヤ断面上に、捩りモーメントＭ、ならびに、直接剪断力Ｖを生成する。
【００１７】
図５に示された如く、Ｍ＝Ｐ×ΦＤ／２と定義される捩りモーメントは、ワイヤの表面に対する接線方向に沿うワイヤ断面の周縁部上の変形を引き起こす。直接剪断力Ｖは、付与された荷重Ｐの方向に沿う、すなわち、バネの軸線（Ｘ）に沿う変形を引き起こす。故に、２通りの変形は、バネの内側面上では同一方向を有する一方、それらは、バネの外側面上では逆方向を有する。
【００１８】
故に、これらの２つの成分は、図６における点線（直接剪断力）及び破線（捩りモーメント）により示された如く、要素１４０、１４１及び１００、１０１がもやは直角ではない様式にて、それらを変形させる剪断応力を引き起こす。
【００１９】
それらの作用は、（たとえば、１０１及び１４１により例証される如く）各バネの内側面にては加算的である一方、それらは（たとえば１００及び１４０により例証される如く）各バネの外側面にては減算的であることが理解され得る。全体的な正味の作用は、図６において太実線により表される。
【００２０】
たとえば、内側の要素１０１及び１４１と外側の要素１００及び１４０とを比較することにより図６において明確に示される如く、ワイヤ１２の長手軸線（Ｙ）に関し、バネの巻回方向と、材料要素に作用する剪断応力の配向との間には、関係が在る。これらの剪断応力はまた、夫々、図６においてT及びＣと注記された、各要素の対角線に沿う引張及び圧縮の応力成分にも関連し得る。再び、バネの巻回方向と、長手軸線（Ｙ）に関する引張及び圧縮の応力成分の方向との間には、直接的な関係が在る。
【００２１】
ｃ＝ΦＤ／Φｄとして、ワイヤ直径（Φｄ）に対するバネ平均直径（ΦＤ）の比率により定義されるバネの指数もまた、荷重下でワイヤ断面にて引き起こされる剪断応力も決定するワイヤ上の極小の材料要素の位置に依存して、該極小材料要素の長さに影響を与える。比率ｃが小さいほど、すなわち、ワイヤの直径Φｄが大きいほど、バネの、内側面及び外側面と、軸線（Ｘ）との間の距離（夫々、（ΦＤ／２−Φｄ／２）、及び、（ΦＤ／２＋Φｄ／２））は大きい。故に、捩りモーメント下で、ワイヤは、それの各区画の相対回転に従い、異なる様式で変形する、と言うのも、（たとえば、１０１及び１４１により例証される如く）ワイヤの内周が短いほど、効果（剪断応力）はバネの内側面に向かい増大するからである。
【００２２】
故に、捩りモーメント、直接剪断及び曲率は、協働して、ワイヤ断面の周縁に亙る剪断応力分布をもたらす。約１０の指数を有するバネの場合、剪断応力は、バネの外側面と比較して該バネの内側面上で、３０％まで大きくなり得る。６以下の指数の場合、この効果は更に高くなり得る。最大の剪断応力は常に、バネの内側面にて生ずる。故に、ワイヤにおける亀裂の形態であるバネの破損は概略的に、バネの内側面から開始する。
【００２３】
本明細書において前記で考察された如く、バネ・ワイヤの軸対称断面に亙るこの不均一な応力分布の故に、概略的に、軸対称断面を有するバネ・ワイヤを有するバネのエネルギ蓄積及び放出機能は、ワイヤ上における更に応答的な箇所により制限される一方、バネの残存部分は、十分には使用されない。
【００２４】
図７は、複合ワイヤ１２内における、該ワイヤ１２の長手軸線（Ｙ）に対するファイバの角度的位置を示している。ファイバ１６は軸線（Ｙ）に対して９０°に配向され、ファイバ１８は軸線（Ｙ）に対して０°に配向され、ファイバ２０は軸線（Ｙ）に対して＋θ°に配向され、且つ、２２は軸線（Ｙ）に対して−θ°に配向される。
【００２５】
図８は、右巻き方向を有する閉端式の圧縮コイルバネを示している。図９において、図８のＡ−Ａ線に沿う断面にて示される如く、図８のバネは、コア２４と、該コア２４の回りに巻回された幾つかのファイバの層２６とを備えるワイヤ１２を備える。層２６のファイバは、ガラスファイバ、炭素繊維、又は、それらの組み合わせであり得ると共に、それらは、たとえば、ポリエステル、エポキシ又はウレタンの如き樹脂中に埋設され得る。周囲の各ファイバ層２６を備えたコア２４は、たとえば、熱収縮管２８内に埋設され（図９Ａ参照）、又は、収縮テープ３０（図９Ｂ参照）、もしくは、共押出しされた可撓的な熱可塑性鞘体内に包装され、又は、吹き付けプラスチック薄膜により覆われ得る。
【００２６】
本開示内容の態様の実施例に依れば、バネのワイヤ内の各ファイバの角度的位置、すなわち、コイル形成されてバネとされたワイヤの方向（Ｙ）に対する各ファイバの配向角度、及び、ワイヤの断面の中心に最も近いファイバから、其処から最も遠いファイバに至る各ファイバの順序は、巻回の方向に依存して選択される。
【００２７】
図１０Ｃ及び図１０Ｄは、コア２４と、対称的な積層順序の複合薄層であって、樹脂が含浸されたファイバで作成された、ワイヤの外側面上に配置された最外側層３４と、中間層３２と、該中間層とコア２４との間に配置された最内側層３６とを備えるという複合薄層を備えるワイヤを示し、所定の層に関しては、ワイヤ１２のコア２４に対して、軸線（Ｙ）に対する各ファイバの角度的位置が選択されると共に、該層は、それに応じて巻回される。
【００２８】
右巻きバネ（図１０Ｂ）において、積層順序は、均衡され得、すなわち、同一数の層を以て、もしくは、バネ・ワイヤの軸線（Ｙ）に対して−θ°にてでなく＋θ°にて配向された同一量のファイバを以て、均衡され得、又は、積層順序は、更に多数の層を以て、もしくは、バネ・ワイヤの軸線（Ｙ）に対して＋θ°にて配向されるのではなく−θ°にて配向された更に多量のファイバを以て、不均衡とされ得る（図１０Ｂ、図１０Ｄを参照）。
【００２９】
左巻きバネ（図１０Ａ）において、積層順序は、均衡され得、すなわち、同一数の層を以て、もしくは、バネ・ワイヤの軸線（Ｙ）に対して−θ°にてでなく＋θ°にて配向された同一量のファイバを以て、均衡され得、又は、更に多数の層を以て、もしくは、バネ・ワイヤの軸線（Ｙ）に対して−θ°にてではなく＋θ°にて配向された更に多量のファイバを以て、不均衡とされ得る（図１０Ａ、図１０Ｃを参照）。
【００３０】
各ファイバの角度的位置、すなわち、バネ・ワイヤの軸線（Ｙ）に対する各ファイバの配向角度は、バネの高固有振動数と、座屈に対するバネの抵抗と、バネに対する圧縮荷重の付与により誘起された引張及び圧縮の応力成分に対する抵抗とを含むバネの目標特性に従い、バネ軸線（Ｘ）に関するバネ巻回方向に依存して選択される。故に、右巻きを有する、又は、左巻き方向を有する圧縮コイルバネにおける各ファイバの角度的レイアウトは、以下の如くであり得る。
最内側層３６は、バネ・ワイヤの軸線（Ｙ）に対し、約＋７５°〜約＋９０°の範囲内、又は、約−７５°〜約９０°の範囲内の角度で配向されることで、巻回方向に関わり無く、バネの高固有振動数を増大させ、且つ／又は、
最内側層３６は、バネ・ワイヤの軸線（Ｙ）に対し、約０°〜約＋１５°、又は、約０°〜約−１５°の範囲内の角度で配向されることで、巻回方向に関わり無く、座屈に対するバネの抵抗を増大させ、
中間層３２は、バネ・ワイヤの軸線（Ｙ）に対し、約＋３５°〜約＋５５°の範囲内、又は、約−３５°〜約５５°の範囲内の角度で配向されることで、バネに対する圧縮荷重の付与により誘起された引張及び圧縮の応力成分に対する抵抗を増大させ（図１０Ｃ、図１０Ｄを参照）、
左巻き方向において、最外側層３４は、バネ・ワイヤの軸線（Ｙ）に対して約＋３５°〜約＋５５°の範囲内の角度で配向されることで、引張応力成分に対する抵抗を増大させ（図１０Ａ、図１０Ｃを参照）、
右巻き方向において、最外側層３４は、バネ・ワイヤの軸線（Ｙ）に対して約−３５°〜約−５５°の範囲内の角度で配向されることで、引張応力成分に対する抵抗を増大させる（図１０Ｂ、図１０Ｄを参照）。
【００３１】
更に、ワイヤ１２におけるファイバ層の数、すなわち、熱可塑性もしくは熱硬化性樹脂のマトリクス内のファイバの層の数、又は、ファイバの量は、ワイヤの丈に沿い選択的に変化され得、たとえば、ワイヤ１２におけるファイバ層の数、もしくは、ファイバの量は、バネの端部４０、４２の間における該バネの丈に沿うよりも、これらの端部４０、４２における方が少なくされ得る。たとえば、図１１は、先細化された終端部４０、４２を備えた、右巻き方向を有する圧縮コイルバネを示している。代替的に、たとえば図２０Ｂに示された如く、コイルバネは大径化端部を有し得る。
【００３２】
更に、ワイヤ１２におけるファイバ層の数、もしくは、ファイバの量は、本明細書において以下に図１２に関して考察される如く、円形、又は、たとえば、正方形もしくは矩形もしくは六角形の如き多角形、たとえば、凸形もしくは卵形もしくはポテト形であり得るワイヤの断面を適合作成すべく、選択的に調節され得る。故に、バネ・ワイヤの断面の幾何学形状は、バネの意図された用法に基づいて選択され得る。故に、たとえば、図２１は、バネの安定性のためにその端部にて多角形の断面を有するワイヤを示す一方、それの残りの断面は円形である。
【００３３】
本明細書において以下に図１３に関して論じられる如く、各層間には、ファイバ織地が挿入されることで、コアの回りにおける非軸対称的なファイバ層載置がもたらされる。
【００３４】
コイルバネは、たとえば、図１に示された如き一定ピッチ、又は、たとえば図１５に示された如き可変ピッチを有し得る。コイルバネは、たとえば、図１及び図１５に示された如き円筒形状、たとえば図１６に示された如き円錐形状、たとえば図１７に示された如き樽形状、又は、たとえば図１８に示された如き砂時計形状を有し得る。
【００３５】
コイルバネは、たとえば図１に示された如き開放端部、もしくは、たとえば、図８に見られる如き閉塞端部、研削端部（図１９）、又は、無研削端部（図１）を有し得る。
【００３６】
本開示内容の態様の実施例に係る方法においては、コアと少なくとも２つのファイバ層とを備えるプリフォームであって、複合的で、非軸対称的もしくは軸対称的で、未硬化の、すなわち、未固化であるが故に撓曲可能であるというプリフォームが作製される。
【００３７】
図１４において図式化された如く、未硬化のプリフォーム２５は直線状（図１４Ａ）又は非直線状（図１４Ｂ）であり、依然として撓曲可能であり得る。その後、コイル形成段階の間において、未硬化プリフォーム２５は選択的に、当該バネの目標性能に従うバネへと配向される。これらの段階は全て、周囲温度にて実施され得る。
【００３８】
選択的に、形状化の前に未硬化プリフォーム２５の回りには、たとえば図９に関して本明細書中において前記に論じられた管材２８又はテープ３０の如き収縮可能なプラスチック材料の外側包被体が位置され得る。プリフォームを製造するとき、斯かる外側包被体は、樹脂が依然として液状形態であるときに、それの均一な分布を確実とし得る、と言うのも、不透性であるこの外側包被体は、樹脂を抑留して、マトリクスの固化の前に先に配向されたファイバの正しい湿潤を確実にするからである。それはまた、湿潤されたファイバの正しい圧縮を確実にし得ると共に、正しい最終的なファイバ／樹脂の比率も確実にし得る。次に、前記外側包被体は、硬化後に一旦形成されたバネから取外し可能であり得る。但し、以下で論じられる如く、それを最終的なバネ内に維持することを決定し得る。
【００３９】
ワイヤの非軸対称的な幾何学形状は、１）非軸対称的な断面のコアを選択する、２）コアの回りにおける各ファイバ層の非軸対称的な載置を選択する、３）ファイバと樹脂との比率を選択的に選択する、及び、４）硬化に先立つ巻回済みプリフォーム２５のコア２４の横方向変位（図２２参照）、の内の少なくとも一つにより達成され得る。
【００４０】
故に、コアは、たとえば、卵形、角柱形又は、ポテト状のコアとして選択され得る。
【００４１】
非軸対称的なファイバ層の載置は、たとえば、図１３に示された如く、プリフォームの各層間にファイバ織地を挿入することにより達成され得る。これらの織地５０、５１、５２、５３、５４は、マット、布地、又は、単方向という異なる構成とされ得、それらは、これらの形式の織地の任意のものの特定の積層物（５１、５２）へと組み合わされ得る。これらの挿入織地は、プリフォームの周縁の一部のみに対し、又は、プリフォームの全周に亙る範囲に対して積層され得る。プリフォームの断面の全周縁を覆うべく異なる織地（５３、５４）の組み合わせが使用されることで、結果的なバネのワイヤの異なる部分における異なる特性を達成し得る。
【００４２】
故に、結果的なプリフォーム２５は、円形、正方形もしくは矩形もしくは六角形（図１２Ｂ）の如き多角形、凸形もしくは卵形（図１２Ａ）、又は、ポテト状（図１２Ｃ）の断面を有することで、ワイヤ１２の対応断面に帰着し得る。
【００４３】
プリフォームの丈に沿い、異なる数のファイバ層を選択的に位置させることにより、且つ／又は、プリフォームの丈に沿い、樹脂とファイバとの比率を変化させることにより、且つ／又は、たとえば、図２１に示された如く自身の丈に沿い変化する断面を有するコアを選択することにより、プリフォームは、使用される複合材料の構成を改変せずに、バネ・ワイヤの長手軸線（Ｙ）に沿う該バネ・ワイヤの堅固な又は更に撓曲的な丈を提供すべく作製され得る。
【００４４】
図２２に示された如く、ワイヤの軸線（Ｙ）に対するファイバの非軸対称的な載置を達成する更なる手法は、中空のコア２４内にケーブルを挿入し、次に、ケーブルの各端部にて張力を付与することで、硬化の前に、依然として未硬化である間に、巻回済みプリフォームの内側に向けてコア２４の丈に沿いそれを撓ませることである。
【００４５】
図２０Ａにおいて、（一端のみが示される）プリフォーム２５は、それの長さL１に亙る第１の一定の直径Φｄ１と、それの各端部における長さL２に沿い、それの端部における断面の直径Φｄ２＞Φｄ１まで次第に増大する直径とを備えて示される。故に、図２０Ｂに示された結果的なバネは、大径化された、すなわち、それの丈の残存部分に沿う直径Φｄ１よりも大きい直径Φｄ２の各大径化端部３４を備える。バネ・ワイヤ１２の端部の斯かる大径化によれば、その様にしなければバネに対する機械的破損を誘起し得る該バネの終端巻線同士の間における接触を最小限度に抑え乍ら、該バネの事前圧縮が許容される。Φｄ１からΦｄ２までの増大直径の遷移長さL２を配備すると、応力の集中が阻止される。そのとき、結果的なバネは、無効な巻線のない線形に変化するバネ定数と、局所的に付与される機械的応力に対する抵抗とにより特性記述される。
【００４６】
プリフォームは、それの断面の線形に変化する直径を以て、たとえば、先細化された末端部と共に作製され得ることから、結果的なバネは先細化された端部（たとえば図１１を参照）を有することにより、当業界で典型的に行われる研削段階を排除する。
【００４７】
故に、コイル形成段階の間における巻回方向に関わり無く、結果的なバネのワイヤの断面は、バネの丈に沿う位置に従って可変的であり得る。
【００４８】
図２３は、平均バネ直径ΦＤ１より大きいバネ直径ΦＤ２の最終巻線を備えることにより、無効巻線を排除し、又は、当業界において典型的に行われる安定性のための補償プレートの使用を排除するという砂時計形状の圧縮バネを示している。
【００４９】
図２４は、螺旋状区画を形成する段階と、次に、端部巻線にて、選択された直径及び厚みのプレート幾何形状物６０を重ね型成形することで、バネの全ての巻線が作用的であることを確実にする段階とを備える、別実施例を示している。端部巻線の斯かる重ね型成形は、たとえば圧力ダイキャストによるポリエステル／ファイバ複合体の如き塊状成形材料（ＢＭＣ）を用いて、巻回済みプリフォームに対して直接的に行われ得る（図２５を参照）。
【００５０】
故に、未硬化のプリフォームをコイルバネ形状へと形成することにより、直線状もしくは非直線状の未硬化プリフォームを用いて作製された複合コイルバネが提供される。
【００５１】
所望されるバネ平均直径と、プリフォームの外径とに依存し、コイル形成段階の間における螺旋形成は、曲率を伴い、すなわち、バネの内側面と外側面との間の長さの差を伴い、これは、形状化が一旦完了されたとき、結果的なバネにおいて各ファイバが位置決めされる実効角度を決定するものである。故に、直線状のプリフォームの実現に対して使用される各ファイバの角度的載置は、バネの平均直径と、プリフォームの中心からの位置と、応力が最大であるバネの内側面における所望角度とに従って選択される。更に、可変的な平均直径のバネ、すなわち、円錐、砂時計もしくは樽の幾何学形状に対し、プリフォームの各ファイバの角度的載置は、バネ全体に対するバネの内側面上の最適なファイバ配向を企図して、最終的な幾何学形状を考慮して、プリフォームの丈に沿って調節され得る。
【００５２】
コア２４は、可撓プラスチック管材であって、たとえば被覆ファイバを含む金属フィラメントの如き導通要素、又は、撚りワイヤが一体化され、すなわち封入されることで、抵抗及び誘導加熱などにより熱硬化性樹脂マトリクスを硬化させるために必要な熱を生成すべく電源の使用を許容するという、可撓プラスチック管材であり得る。代替的に、プリフォームの最外側層は、ファイバもしくはフィラメントの如き導電要素を備えることで、樹脂マトリクスの硬化を、故に、プリフォームの固化を許容し得る。固化はまた、マイクロ波又は放射加熱によるなど、他の方法によっても達成され得る。前記可撓管は、硬化後に取り外されることで、結果的なバネの断面における内側キャビティを、故に、低重量のバネをもたらし得る。
【００５３】
代替的に、コア２４の内側キャビティは、機能要素を収容することにより、バネに対して選択特性を付加すべく使用され得る。たとえば、それは、粘弾性又は揺変性の材料で充填されることで、緩衝効果を許容し得る。たとえば、誘導効果、撓み、変形に基づく機械的特性に対するセンサとして、光ファイバ、センサゲージ、又は、小径ワイヤケーブルが挿入され得る。
【００５４】
代替的に、コア２４は、たとえば、鋼鉄ケーブルの様式で、撚り形態の金属ワイヤで作成され得る。金属ワイヤの撚り方向を選択することにより、コア２４には、プリフォームの巻回済み強化ファイバの付着性を高めると共に、コイルバネの増大された更に良好な全体的強度をもたらし得る起伏状表面が形成され得る。
【００５５】
本明細書中において前記に言及された如く、前記ワイヤは、熱収縮管２８の如き外側包被体を備え、又は、収縮テープ３０もしくは共押出しされた可撓的な熱可塑性鞘体内に包装され、又は、吹き付けプラスチック薄膜により覆われ得る。
【００５６】
斯かる外側包被体は、バネを、たとえば、自動車及びトラックの如きオンロード車両、及び、たとえば、自動二輪車、ＡＴＶ及びスノーモビルの如きオフロード車両において懸架バネが典型的に晒される岩の突出部、泥土、砂、又は、他の任意の異物からの衝撃及び摩滅により引き起こされる破損から保護し得る。更に、前記外側包被体は、バネを、雨などの天候条件に起因する、又は、湿気もしくは太陽光に対する、又は、たとえば、除氷塩、海水などの如く使用中に該バネと接触し易い任意の化学物質に対する長期の露出に起因する応力から保護し得る。前記外側包被体はまた、着色されたもしくは発光性の鞘体として、又は、パターン、図形、ロゴなどを取入れた層として、又は、塗装、ラベル付けもしくは移し絵の適用の如き習用的な仕上げ処理に対する代替策としても、選択され得る。前記外側包被体はまた、たとえば、表面仕上げ（粗さ）、浮き出し模様、又は、表面組織を提供する層としても選択され得る。
【００５７】
更に代替的に、前記外側包被体は、透明な鞘体として選択されることで、概略的な樹脂の色を明らかとし得る。この色は、着色された又は発光性の顔料を樹脂に対して添加することにより、調節され得る。
【００５８】
故に、一定ピッチもしくは可変ピッチのいずれかであり、円錐、樽、砂時計の形態などの如き所定範囲の形状、所定範囲のワイヤ断面、及び、所定範囲の端部形式、すなわち、開放端部、閉塞端部、先細化端部、大径化端部、研削端部、無研削端部を備えた、圧縮力に対して設計された複合螺旋バネが提供される。
【００５９】
本発明の複合コイルバネは、たとえば、自動車の懸架装置、スノーモビルの懸架装置、オフロード車両の懸架装置、及び、レクリエーショナル・ビークルの懸架装置の如き、車両の懸架システムにおいて使用され得る。
【００６０】
概略的に、プリフォームを作製する段階と、該プリフォームをコイルバネ形状へと形状化する段階と、次に、それを、熱源を用いることにより固化させる段階とを備える、複合コイルバネを作製する方法が提供される。
【００６１】
一例として、同一のコア、軸線（Ｙ）に対する各ファイバの同一の角度的位置における同一の内側層、同一量のファイバ、及び、ファイバ／樹脂の比率を有する２つの同一的なプリフォームが作製された。両方のプリフォームは、軸線（Ｘ）の回りで同一数の回旋を以てコイル形成され、同一のバネ平均直径（ΦＤ）、同一の断面直径（ｄ）、及び、同一の自由高さ（ｈ）をもたらした。相違は、最外側層の逆向きの角度的位置であった。両方のバネは、それらが破壊されるまで、圧縮下で試験された。以下の表１は、測定結果を示している。
【表１】
2020532697.tif 000003
【００６２】
表１は、バネが破壊されたときのバネの撓み、破壊時における対応荷重、及び、第３列において、蓄積されたエネルギの概算を記録している。コイルバネの与えられた巻回方向に対しては、最外側層の好適な配向が在ることが明らかである、と言うのも、バネＡと比較してバネＢには更なるエネルギが蓄積され得るからである。
【００６３】
故に、目標とする圧縮バネと、単位質量当たりの圧縮バネにより蓄積及び放出される最適なエネルギとに従い、プリフォームを選択的に作製する段階と、コイルバネに対して与えられた巻回方向、バネが圧縮されたときの応力の方向、及び、バネ・ワイヤの複合材料の異方特性を組み合わせる段階とを備える方法が提供される。
【００６４】
各請求項の有効範囲は、各例において示された例証的実施例により制限されるべきでなく、全体として、説明と一致する最も広範囲な解釈が与えられるべきである。
【図１】
2020532697.tif 000004
【図２】
2020532697.tif 000005
【図３】
2020532697.tif 000006
【図４Ａ】
2020532697.tif 000007
【図４Ｂ】
2020532697.tif 000008
【図４Ｃ】
2020532697.tif 000009
【図４Ｄ】
2020532697.tif 000010
【図５】
2020532697.tif 000011
【図６Ａ】
2020532697.tif 000012
【図６Ｂ】
2020532697.tif 000013
【図６Ｃ】
2020532697.tif 000014
【図６Ｄ】
2020532697.tif 000015
【図７】
2020532697.tif 000016
【図８】
2020532697.tif 000017
【図９Ａ】
2020532697.tif 000018
【図９Ｂ】
2020532697.tif 000019
【図１０Ａ】
2020532697.tif 000020
【図１０Ｂ】
2020532697.tif 000021
【図１０Ｃ】
2020532697.tif 000022
【図１０Ｄ】
2020532697.tif 000023
【図１１】
2020532697.tif 000024
【図１２Ａ】
2020532697.tif 000025
【図１２Ｂ】
2020532697.tif 000026
【図１２Ｃ】
2020532697.tif 000027
【図１３】
2020532697.tif 000028
【図１４Ａ】
2020532697.tif 000029
【図１４Ｂ】
2020532697.tif 000030
【図１５】
2020532697.tif 000031
【図１６】
2020532697.tif 000032
【図１７】
2020532697.tif 000033
【図１８】
2020532697.tif 000034
【図１９】
2020532697.tif 000035
【図２０Ａ】
2020532697.tif 000036
【図２０Ｂ】
2020532697.tif 000037
【図２１】
2020532697.tif 000038
【図２２】
2020532697.tif 000039
【図２３】
2020532697.tif 000040
【図２４】
2020532697.tif 000041
【図２５】
2020532697.tif 000042
【手続補正書】
【提出日】平成31年2月11日(2019.2.11)
【手続補正１】
【補正対象書類名】特許請求の範囲
【補正対象項目名】全文
【補正方法】変更
【補正の内容】
【特許請求の範囲】
【請求項１】
長手軸線を有しかつ巻回方向においてバネ軸線の回りに湾曲されたワイヤで作成された複合バネにおいて、
前記ワイヤは、コアと、前記コアの回りに巻回された複数のファイバ層とを備え、
前記複数のファイバ層は、前記コアに最も近い複数の最内側ファイバと、複数の最外側ファイバと、前記複数の最内側ファイバと前記複数の最外側ファイバの間の複数の中間ファイバとを備え、単位質量当たりの前記複合バネに蓄積される目標とするエネルギに従って、前記コアの丈に沿って、前記複合バネの与えられた巻回方向で、前記複数の最外側ファイバの前記ワイヤの前記長手軸線に関する配向が選択される、複合バネ。
【請求項２】
ｉ）前記バネ軸線の回りに右巻き方向において、前記複数の最外側ファイバは、前記ワイヤの前記長手軸線に対して−３５°〜−５５°の範囲内の角度にて配向され、ｉｉ）前記バネ軸線の回りに左巻き方向において、前記複数の最外側ファイバは、前記ワイヤの前記長手軸線に対して＋３５°〜＋５５°の範囲内の角度にて配向される、請求項１に記載の複合バネ。
【請求項３】
左巻き方向である請求項１に記載の複合バネであって、
前記複合バネは、
前記ワイヤの前記長手軸線に対して＋３５°〜＋５５°の範囲内の角度にて配向された少なくとも１つの最外側ファイバ層と、
前記ワイヤの前記長手軸線に対して約０°〜約１５°の範囲内の角度にて配向された少なくとも一つの最内側層とを備える、複合バネ。
【請求項４】
左巻き方向である請求項１に記載の複合バネであって、
前記複合バネは、
前記ワイヤの前記長手軸線に対して＋３５°〜＋５５°の範囲内の角度にて配向された少なくとも１つの最外側ファイバ層と、
前記ワイヤの前記長手軸線に対して、ｉ）０°〜約１５°の範囲内の角度、ｉｉ）＋７５°〜＋９０°の範囲内の角度、ｉｉｉ）０°〜約−１５°の範囲内の角度、及び、ｉＶ）−７５°〜約−９０°の範囲内の角度、の内の少なくとも一つにて配向された少なくとも一つの最内側層と、
前記ワイヤの前記長手軸線に対して、ｉ）＋３５°と＋５５°との間、及び、ｉｉ）−３５°と−５５°との間で選択された範囲内の角度にて配向された少なくとも一つの中間層とを備える、複合バネ。
【請求項５】
前記バネ軸線の回りにおいて前記ワイヤが右巻き方向である請求項１に記載の複合バネであって、
前記複合バネは、
前記ワイヤの前記長手軸線に対して−３５°〜−５５°の範囲内の角度にて配向された少なくとも１つの最外側ファイバ層と、
前記ワイヤの前記長手軸線に対して約０°〜約１５°の範囲内の角度にて配向された少なくとも一つの最内側層とを備える、複合バネ。
【請求項６】
前記バネ軸線の回りにおいて前記ワイヤが右巻き方向である請求項１に記載の複合バネであって、
前記複合バネは、
前記ワイヤの前記長手軸線に対して−３５°〜−５５°の範囲内の角度にて配向された少なくとも１つの最外側ファイバ層と、
前記ワイヤの前記長手軸線に対して、ｉ）０°〜約１５°の範囲内の角度、ｉｉ）＋７５°〜＋９０°の範囲内の角度、ｉｉｉ）０°〜約−１５°の範囲内の角度、及び、ｉＶ）−７５°〜約−９０°の範囲内の角度、の内の少なくとも一つにて配向された少なくとも一つの最内側層と、
前記ワイヤの前記長手軸線に対して、ｉ）＋３５°と＋５５°との間、及び、ｉｉ）−３５°と−５５°との間で選択された範囲内の角度にて配向された少なくとも一つの中間層とを備える、複合バネ。
【請求項７】
前記コアは、ｉ）非軸対称的な幾何学形状、及び、ｉｉ）軸対称的な幾何学形状の一方を有する、請求項１に記載の複合バネ。
【請求項８】
前記コアは、その丈の少なくとも一部分に沿い、円形、多角形、凸形及び卵形の断面の内の少なくとも一つを備える、請求項１に記載の複合バネ。
【請求項９】
前記ワイヤは、その丈の少なくとも一部分に沿い、円形、多角形、凸形及び卵形の断面の内の少なくとも一つを備える、請求項１に記載の複合バネ。
【請求項１０】
前記ワイヤは、先細化端部、大径化端部、研削端部、無研削端部、多角形断面形状化端部、及び、重ね型成形端部の内の少なくとも一つを備える請求項１に記載の複合バネ。
【請求項１１】
前記ワイヤは、一定ピッチ、可変ピッチ、円筒形状、円錐形状、樽形状、砂時計形状、開放端部バネ、及び、閉塞端部バネの内の少なくとも一つであるバネ巻線へと巻回される、請求項１に記載の複合バネ。
【請求項１２】
前記コアは中空管材である、請求項１に記載の複合バネ。
【請求項１３】
前記コアは中空管材であり、前記複合バネは、前記中空管材を貫通して延在する少なくとも一本の熱的又は電気的な導通要素を備える、請求項１に記載の複合バネ。
【請求項１４】
前記コアは中空であり、前記コアは機能要素を収容する、請求項１に記載の複合バネ。
【請求項１５】
前記ワイヤは、少なくとも一本の熱的又は電気的な導通要素を備える、請求項１に記載の複合バネ。
【請求項１６】
前記ワイヤは外側包被体を備える、請求項１に記載の複合バネ。
【請求項１７】
前記ワイヤは外側包被体を備え、前記外側包被体は、ｉ）保護包被体、ｉｉ）仕上げ包被体、及び、ｉｉｉ）透明包被体の内の少なくとも一つである、請求項１に記載の複合バネ。
【請求項１８】
前記複数のファイバ層の内の少なくとも一つは、ｉ）粗面、及び、ｉｉ）着色樹脂の一方を備える、請求項１に記載の複合バネ。
【請求項１９】
ｉ）前記コアは非軸対称的な断面を有する、ｉｉ）各ファイバ層は前記コアの回りで非軸対称的な載置形態を有する、ｉｉｉ）前記コアの丈に沿い変化するファイバ／樹脂の比率、及び、ｉＶ）前記コアは、前記ワイヤの内側面に向けて偏向される、の内の少なくとも一つの結果として、前記ワイヤの長手軸線に対する各ファイバの非軸対称的な載置形態を有する、請求項１に記載の複合バネ。
【請求項２０】
前記複合バネは、前記コアの回りにおける非軸対称的なファイバ層載置をもたらすように、前記コアの周縁の少なくとも一部分において、前記複数のファイバ層の間で挿入されている織地を備えている、請求項１に記載の複合バネ。
【請求項２１】
前記コアは、その丈に沿い一定の断面を有し、且つ、ｉ）ファイバ層の数、及び、ｉｉ）ファイバ／樹脂の比率の少なくとも一方は、前記ワイヤの丈に沿い選択的に変化せしめられる、請求項１に記載の複合バネ。
【請求項２２】
前記コアは、その丈に沿い変化する断面を有し、且つ、ｉ）ファイバ層の数、及び、ｉｉ）ファイバ／樹脂の比率の少なくとも一方は、前記ワイヤの丈に沿い選択的に変化せしめられる、請求項１に記載の複合バネ。
【請求項２３】
前記バネ軸線の回りにおける前記ワイヤの右巻き方向において、前記ワイヤの前記長手軸線に対して−θ°にて配向された層又はファイバの数は、前記ワイヤの前記長手軸線に対して＋θ°にて配向された層又はファイバの数と少なくとも等しく、前記ワイヤの左巻き方向において、前記ワイヤの前記長手軸線に対して＋θ°にて配向された層又はファイバの数は、前記ワイヤの前記長手軸線に対して−θ°にて配向された層又はファイバの数と少なくとも等しい、請求項１に記載の複合バネ。
【請求項２４】
軸線に沿った与えられた巻回方向を有する複合バネを作製する方法において、
前記方法は、
Ａ）コアと、前記コアに最も近い少なくとも１つの最内側ファイバと、少なくとも１つの最外側ファイバと、前記少なくとも１つの最内側ファイバと前記少なくとも１つの最外側ファイバの間で巻回された複数の中間ファイバとを備える複合的な未硬化プリフォームを作製する段階と、
Ｂ）前記複合バネの与えられた巻回方向に依存して、単位質量当たりの前記複合バネに蓄積される目標とするエネルギに従って、前記未硬化プリフォームの丈に沿って、前記未硬化プリフォームの長手軸線に関する前記最外側ファイバの配向を選択する段階と、
Ｃ）選択的に、前記未硬化プリフォームを、バネ軸線の回りに関して形状化して前記与えられた巻回方向を有するバネにする段階と、
Ｄ）硬化させる段階とを備える、複合バネを作製する方法。
【請求項２５】
前記方法は、
ｉ）非軸対称的な断面のコアを選択する段階、ｉｉ）前記コアの回りにおける各ファイバ層の非軸対称的な載置形態を選択する段階、ｉｉｉ）ファイバ／樹脂の比率を選択する段階、及び、ｉＶ）前記未硬化プリフォームの前記コアの横方向変位を引き起こす段階、の内の少なくとも一つの段階によって、前記未硬化プリフォームの長手軸線に関する複数の前記ファイバの非軸対称的な載置形態を提供する段階を備える、請求項２４に記載の方法。
【請求項２６】
前記方法は、
ｉ）各ファイバ層を前記未硬化プリフォームの丈に沿い選択的に位置決めする段階、ｉｉ）前記未硬化プリフォームの丈に沿いファイバ／樹脂の比率を変化させる段階、及び、ｉｉｉ）自身の丈に沿い変化する断面を有するコアを選択する段階、の内の少なくとも一つの段階を備える、請求項２４に記載の方法。
【請求項２７】
前記未硬化プリフォームを形状化してバネにする前記段階は、一定ピッチ、可変ピッチ、円筒形状、円錐形状、樽形状、砂時計形状、開放端部バネ、及び、閉塞端部バネの内の少なくとも一つを以て、前記未硬化プリフォームをバネ軸線の回りで選択された巻回方向に巻回する段階を備える、請求項２４に記載の方法。
【請求項２８】
前記方法は、
前記未硬化プリフォームの長手軸線に対し、複数の最内側層を、ｉ）＋７５°と＋９０°との間、及び、ｉｉ）−７５°と−９０°との間で選択された範囲内の角度にて配向させることにより、前記バネの高固有振動数を調節する段階を備える、請求項２４に記載の方法。
【請求項２９】
前記方法は、
前記未硬化プリフォームの長手軸線に対し、複数の最内側層を、ｉ）０°と＋１５°との間、及び、ｉｉ）０°と−１５°との間で選択された範囲内の角度にて配向させることにより、前記バネの座屈に対する抵抗を調節する段階を備える、請求項２４に記載の方法。
【請求項３０】
前記方法は、
前記未硬化プリフォームの長手軸線に対し、中間層を、ｉ）＋３５°と＋５５°との間、及び、ｉｉ）−３５°と−５５°との間で選択された範囲内の角度にて配向させる段階を備える、請求項２４に記載の方法。
【請求項３１】
前記方法は、
前記バネ軸線の回りにおいて前記未硬化プリフォームが右巻き方向である場合、
前記未硬化プリフォームの長手軸線に対し、少なくとも１つの最外側層を、−３５°〜−５５°の範囲内の角度にて配向させる段階を備える、請求項２４に記載の方法。
【請求項３２】
前記方法は、
左巻き方向である場合、
前記未硬化プリフォームの軸線に対し、少なくとも１つの最外側層を、＋３５°〜＋５５°の範囲内の角度にて配向させる段階を備える、請求項２４に記載の方法。
【請求項３３】
前記方法は、
ケーブルを中空コアの中に挿入する段階と、
前記ケーブルの各端部にて張力を付与すし、硬化の前に依然として未硬化である間に、巻回済みプリフォームの内側に向けて前記コアの丈に沿って前記コアを撓ませる段階とを備える、請求項２４に記載の方法。
【請求項３４】
前記方法は、
前記未硬化プリフォームの周縁の少なくとも一部分において、複数の層の間で織地を挿入する段階を備える、請求項２４に記載の方法。
【請求項３５】
前記方法は、
ｉ）前記バネ軸線の回りにおいて前記未硬化プリフォームが右巻き方向である場合、前記未硬化プリフォームの前記長手軸線に対して＋θ°にて配向された層又はファイバの数と少なくとも等しい、前記未硬化プリフォームの前記長手軸線に対して−θ°にて配向された層又はファイバの数を選択し、
ｉｉ）前記バネ軸線の回りにおいて前記未硬化プリフォームが左巻き方向である場合、前記未硬化プリフォームの前記長手軸線に対して−θ°にて配向された層又はファイバの数と少なくとも等しい、前記未硬化プリフォームの前記長手軸線に対して＋θ°にて配向された層又はファイバの数を選択する段階を備える、請求項２４に記載の方法。
【国際調査報告】
2020532697.tif 000043
2020532697.tif 000044